НЕТКАНЫЙ МАТЕРИАЛ

1. Способ получения нетканого материала, включающий стадию нанесения жидкого покрытия на нетканый материал из исходных материалов с помощью системы флексографической печати,
где жидкое покрытие содержит агент для разрушения пленки жидкости и имеет вязкость 25 сП или больше, и
где нетканый материал из исходных материалов имеет вогнутую часть и часть высокой плотности,
и часть высокой плотности располагается в нижней части вогнутой части и имеет плотность волокон выше, чем плотность волокон в любой другой части.
2. Способ получения нетканого материала, включающий стадию нанесения жидкого покрытия на нетканый материал из исходных материалов с помощью системы флексографической печати,
где жидкое покрытие содержит следующее далее соединение С1 и имеет вязкость 25 сП или больше, и
где нетканый материал из исходных материалов имеет вогнутую часть и часть высокой плотности,
и часть высокой плотности располагается в нижней части вогнутой части и имеет плотность волокон выше, чем плотность волокон в любой другой части:
[Соединение С1]
Соединение, имеющее коэффициент растекания 15 мН/м или больше для жидкости, имеющей поверхностное натяжение 50 мН/м.
3. Способ получения нетканого материала, включающий стадию нанесения жидкого покрытия на нетканый материал из исходных материалов с помощью системы флексографической печати,
где жидкое покрытие содержит следующее далее соединение С2 и имеет вязкость 25 сП или больше, предпочтительно, 80 сП или больше, а более предпочтительно, и
где нетканый материал из исходных материалов имеет вогнутую часть и часть высокой плотности,
и часть высокой плотности располагается в нижней части вогнутой части и имеет плотность волокон выше, чем плотность волокон в любой другой части:
[Соединение С2]
Соединение, имеющее коэффициент растекания больше 0 мН/м для жидкости, имеющей поверхностное натяжение 50 мН/м, и натяжение на поверхности раздела с жидкостью, имеющей поверхностное натяжение 50 мН/м, 20 мН/м или меньше.
4. Способ получения нетканого материала по любому из пп. 1-3, в котором вязкость составляет 25 сП или больше и 1000 сП или меньше.
-9
5. Способ получения нетканого материала по любому из пп. 1-4, в котором растворимость в воде агента для разрушения пленки жидкости, соединения С1 или соединения С2 составляет 0 г или больше и 0,025 г или меньше, предпочтительно, 0,0025 г или меньше, более предпочтительно, 0,0017 г или меньше, а еще более предпочтительно, меньше, чем 0,0001 г; и 0 г или больше, и предпочтительно, 1,0×10 г или больше.
6. Способ получения нетканого материала по любому из пп. 1-6, в котором коэффициент растекания агента для разрушения пленки жидкости, для жидкости, имеющей поверхностное натяжение 50 мН/м, составляет 15 мН/м или больше.
7. Способ получения нетканого материала по любому из пп. 1-6, в котором поверхностное натяжение агента для разрушения пленки жидкости или соединения С1 для жидкости, имеющей поверхностное натяжение 50 мН/м, составляет 20 мН/м или меньше.
8. Способ получения нетканого материала по любому из пп. 1-5, в котором коэффициент растекания агента для разрушения пленки жидкости, для жидкости, имеющей поверхностное натяжение 50 мН/м, составляет больше 0 мН/м, и поверхностное натяжение агента для разрушения пленки жидкости, для жидкости, имеющей поверхностное натяжение 50 мН/м, составляет 20 мН/м или меньше.
9. Способ получения нетканого материала по любому из пп. 1-8, в котором поверхностное натяжение агента для разрушения пленки жидкости, соединения С1 или соединения С2 составляет 32 мН/м или меньше.
10. Способ получения нетканого материала по любому из пп. 1-9, где твердость флексографической пластины, используемой при нанесении покрытия с помощью системы флексографической печати, составляет 62° или больше.
11. Способ получения нетканого материала по любому из пп. 1-10, в котором зазор между флексографической пластиной и валиком подложки, используемым при нанесении покрытия с помощью системы флексографической печати, составляет -750 мкм или больше и 750 мкм или меньше.
3
2
3
2
12. Способ получения нетканого материала по любому из пп. 1-11, в котором объем анилоксового валика, используемого при нанесении покрытия с помощью системы флексографической печати, составляет 1 см/м или больше и 30 см/м или меньше.
13. Нетканый материал, полученный с помощью способа по любому из пп. 1-12.
14. Нетканый материал, содержащий вогнутую часть и часть высокой плотности, которая располагается в нижней части вогнутой части и имеет плотность волокон выше, чем плотность волокон в любой другой части,
где нетканый материал разделен на часть высокой плотности и часть, не имеющую высокой плотности, иную, чем часть высокой плотности, и нетканый материал содержит агент для разрушения пленки жидкости в части, не имеющей высокой плотности.
15. Нетканый материал по п. 13 или 14, где коэффициент растекания агента для разрушения пленки жидкости, для жидкости, имеющей поверхностное натяжение 50 мН/м, составляет 15 мН/м или больше.
16. Нетканый материал, содержащий вогнутую часть и часть высокой плотности, которая располагается в нижней части вогнутой части и имеет плотность волокон выше, чем плотность волокон в любой другой части,
где нетканый материал разделен на часть высокой плотности и часть, не имеющую высокой плотности, иную, чем часть высокой плотности, и нетканый материал содержит следующее далее соединение С1 в части, не имеющей высокой плотности:
[Соединение С1]
Соединение, имеющее коэффициент растекания 15 мН/м или больше для жидкости, имеющей поверхностное натяжение 50 мН/м.
17. Нетканый материал по п. 16, где коэффициент растекания агента для разрушения пленки жидкости, для жидкости, имеющей поверхностное натяжение 50 мН/м, составляет 20 мН/м или больше.
18. Нетканый материал по п. 13 или 14, где коэффициент растекания агента для разрушения пленки жидкости, для жидкости, имеющей поверхностное натяжение 50 мН/м, больше 0 мН/м, и поверхностное натяжение агента для разрушения пленки жидкости, для жидкости, имеющей поверхностное натяжение 50 мН/м, составляет 20 мН/м или меньше.
19. Нетканый материал, содержащий вогнутую часть и часть высокой плотности, которая располагается в нижней части вогнутой части и имеет плотность волокон выше, чем плотность волокон в любой другой части,
где нетканый материал разделен на часть высокой плотности и часть, не имеющую высокой плотности, иную, чем часть высокой плотности, и нетканый материал содержит следующее далее соединение С2 в части, не имеющей высокой плотности:
[Соединение С2]
Соединение, имеющее коэффициент растекания больше 0 мН/м для жидкости, имеющей поверхностное натяжение 50 мН/м, и натяжение 20 мН/м или меньше на поверхности раздела с жидкостью, имеющей поверхностное натяжение 50 мН/м.
20. Нетканый материал по любому из пп. 13-19, где растворимость в воде агента для разрушения пленки жидкости, соединения С1 или соединения С2 составляет 0 г или больше и 0,025 г или меньше×.
21. Нетканый материал по любому из пп. 13-20, где поверхностное натяжение агента для разрушения пленки жидкости, соединения С1 или соединения С2 для жидкости, имеющей поверхностное натяжение 50 мН/м, составляет 20 мН/м или меньше, предпочтительно, 17 мН/м или меньше, более предпочтительно, 13 мН/м или меньше, еще более предпочтительно, 10 мН/м или меньше, особенно предпочтительно, 9 мН/м или меньше, и еще более предпочтительно, 1 мН/м или меньше; и предпочтительно, больше 0 мН/м.
22. Нетканый материал по любому из пп. 13-21, где поверхностное натяжение агента для разрушения пленки жидкости, соединения С1 или соединения С2 составляет 32 мН/м или меньше, предпочтительно, 30 мН/м или меньше, больше 25 мН/м или меньше, и особенно предпочтительно, 22 мН/м или меньше; и предпочтительно, 1 нМ/м или больше.
23. Нетканый материал по любому из пп. 13-22, где агент для разрушения пленки жидкости, соединение С1 или соединение С2 локализуются, по меньшей мере, в части точек, в которых волокна переплетаются друг с другом, или в термически сплавляемых точках в части, не имеющей высокой плотности нетканого материала.
24. Нетканый материал по любому из пп. 13-23, где содержание агента для разрушения пленки жидкости, соединения С1 или соединения С2 в части высокой плотности составляет 10% масс или меньше, в терминах их доли по отношению к содержанию агента для разрушения пленки жидкости или соединения в части, не имеющей высокой плотности.
25. Нетканый материал по любому из пп. 13-24, где агент для разрушения пленки жидкости, соединение С1 или соединение С2 располагается только в части, не имеющей высокой плотности.
26. Нетканый материал по любому из пп. 13-25, где часть высокой плотности представляет собой часть, в которой волокна консолидируются посредством сжатия нетканого материала в направлении по толщине посредством обработки тиснением.
27. Нетканый материал по любому из пп. 13-26, где часть высокой плотности представляет собой часть, в которой волокна сжимаются до уплощенной формы или термически плавятся до состояния, в котором расстояние между волокнами становится значительно меньше, чем в любой другой части.
28. Нетканый материал по любому из пп. 13-27, где температура плавления агента для разрушения пленки жидкости, соединения С1 или соединения С2 предпочтительно составляет 40°С или меньше, а более предпочтительно, 35°С или меньше; и предпочтительно, -220°С или больше, а более предпочтительно, -180°С или больше.
29. Нетканый материал по любому из пп. 13-28, где угол смачивания волокон для деионизованной воды в части высокой плотности составляет 90° или меньше°°.
30. Нетканый материал по любому из пп. 13-29, дополнительно содержащий анионное поверхностно-активное вещество типа сложного эфира фосфорной кислоты в дополнение к агенту для разрушения пленки жидкости, соединению С1 или соединению С2.
31. Нетканый материал по любому из пп. 13-30, где агент для разрушения пленки жидкости, соединение С1 или соединение С2 предпочтительно представляет собой соединение, имеющее среднемасовую молекулярную массу 500 или больше, и среднемасовая молекулярная масса, более предпочтительно, составляет 1000 или больше, еще более предпочтительно, 1500 или больше, а особенно предпочтительно, 2000 или больше; предпочтительно, 50000 или меньше, более предпочтительно, 20000 или меньше, а еще более предпочтительно, 10000 или меньше.
32. Впитывающее изделие, содержащее нетканый материал по любому из пп. 13-31.
33. Верхний лист гигиенической прокладки, детского подгузника или подгузника для взрослых, страдающих недержанием, в которых используется нетканый материал по любому из пп. 13-31.
34. Впитывающее изделие, содержащее нетканый материал по любому из пп. 13-31 или верхний лист по п. 33.